(57)【要約】【課題】有機材料の安定化の提供【解決手段】本発明は、酸化、熱又は光により誘発される分解に対して有機材料、特に合成ポリマーを保護するための安定剤としての、  （ｉ）ヒドロキシルアミン安定剤、ニトロン安定剤及びベンゾフラノ−２−オン安定剤及び／又は式Ｉ【化１】2005538230.tif 000054（式中、  Ｒ1は、【化２】2005538230.tif 000055を表し、  Ｒ2は、炭素原子数７ないし３０のアルキル基を表し、  Ｒ3は、炭素原子数１ないし３０のアルキル基を表す。）で表される化合物、からなる群より選択される加工安定剤、及び  （ｉｉ）エトキシ化アミン及び／又はエトキシ化アミドからなる群より選択される静電防止剤を含む新規混合物を記載している。
2005538230.tif 000002
【特許請求の範囲】
【請求項１】
（ｉ）ヒドロキシルアミン安定剤、ニトロン安定剤及びベンゾフラノ−２−オン安定剤からなる群より選択される加工安定剤、及び
（ｉｉ）エトキシ化アミン及び／又はエトキシ化アミドからなる群より選択される帯電防止剤
を含む混合物。
【請求項２】
（ｉ）式Ｉ
【化１】
2005538230.tif 000039
（式中、
Ｒ1は、
【化２】
2005538230.tif 000040
を表し、
Ｒ2は、炭素原子数７ないし３０のアルキル基を表し、
Ｒ3は、炭素原子数１ないし３０のアルキル基を表す。）
で表される化合物、及び
（ｉｉ）エトキシ化アミド及び／又は式Ｖ
【化３】
2005538230.tif 000041
（式中、
ｍが１である場合、
Ｒ6は、炭素原子数４ないし２４のアルキル基、炭素原子数４ないし２４のアルケニル
基又はフェニル基を表し、及び
ｍが２である場合、
Ｒ6は、炭素原子数１ないし２４のアルキレン基、炭素原子数４ないし２４のアルケニ
レン基又はフェニレン基を表し、
Ｒ7は、水素原子、炭素原子数１ないし２４のアルキル基又は
【化４】
2005538230.tif 000042
を表し、
Ｒ8は、
【化５】
2005538230.tif 000043
を表し、
ｍは１又は２であり、及び
ｎは１、２、３、４又は５である。）
で表される化合物からなる群より選択される帯電防止剤
を含む混合物。
【請求項３】
成分（ｉ）及び（ｉｉ）の他に、フェノール系抗酸化剤、他の加工安定剤、光安定剤及び酸捕捉剤からなる群より選択される他の添加剤をさらに含む請求項１又は２記載の混合物。
【請求項４】
さらなる成分（ｉｉｉ）として、ホスフィット、ホスホナイト又はトリアリールホスフィンを含む請求項１又は２記載の混合物。
【請求項５】
前記成分（ｉｉｉ）は、トリス（２，４−ジ−第三ブチルフェニル）ホスフィット、ビス（２，４−ジ−第三ブチル−６−メチルフェニル）エチルホスフィット、ビス（２，４−ジ−第三ブチルフェニル）ペンタエリトリトールジホスフィット、ビス（２，４−ジクミルフェニル）ペンタエリトリトールジホスフィット、トリス（ノニルフェニル）ホスフィット又はテトラキス（２，４−ジ−第三ブチルフェニル）４，４’−ビフェニレンジホスホナイトである請求項４記載の混合物。
【請求項６】
前記成分（ｉ）としてのヒドロキシルアミン安定剤は式ＩＩ
【化６】
2005538230.tif 000044
（式中、Ｒ4及びＲ5は、互いに独立して炭素原子数８ないし１８のアルキル基を表す。）で表される化合物である請求項１記載の混合物。
【請求項７】
前記成分（ｉ）としてのヒドロキシルアミン安定剤はＮ，Ｎ−ジ（水素化牛脂）アミンの直接酸化により製造されたＮ，Ｎ−ジ（アルキル）−ヒドロキシルアミンである請求項１記載の混合物。
【請求項８】
前記成分（ｉ）としてのニトロン安定剤は式ＩＩＩ
【化７】
2005538230.tif 000045
（式中、
Ｔは、炭素原子数８ないし１８のアルキル基を表し、
Ｇは、水素原子、メチル基又はエチル基を表し、及び
Ｅは、炭素原子数５ないし１７のアルキル基を表す。）
で表される化合物である請求項１記載の混合物。
【請求項９】
前記成分（ｉ）としてのベンゾフラノ−２−オン安定剤は式ＩＶ
【化８】
2005538230.tif 000046
（式中、
Ｒ9は、水素原子又は炭素原子数１ないし８のアルキル基を表し、
Ｒ10は、炭素原子数１ないし１２のアルキル基を表し、
Ｒ11は、水素原子、炭素原子数１ないし４のアルキル基又は炭素原子数２ないし８のアルカノイル基を表し、
Ｒ12は、水素原子又は炭素原子数１ないし８のアルキル基を表し、
Ｒ13は、水素原子、炭素原子数１ないし４のアルキル基又は炭素原子数１ないし４のアルコキシ基を表し、及び
Ｒ14は、水素原子又は炭素原子数１ないし１２のアルキル基を表す。）
で表される化合物である請求項１記載の混合物。
【請求項１０】
成分（ｉ）として式Ｉ（式中、Ｒ1は、
【化９】
2005538230.tif 000047
を表す。）で表される化合物を含む請求項２記載の混合物。
【請求項１１】
成分（ｉｉ）として式Ｖ
【化１０】
2005538230.tif 000048
（式中、
ｍが１である場合、
Ｒ6は、炭素原子数４ないし２４のアルキル基、炭素原子数４ないし２４のアルカノイ
ル基、炭素原子数４ないし２４のアルケニル基、炭素原子数４ないし２４のアルケノイル基、フェニル基又はベンゾイル基を表し、及び
ｍが２である場合、
Ｒ6は、炭素原子数１ないし２４のアルキレン基、炭素原子数４ないし２４のアルケニ
レン基又はフェニレン基を表し、
Ｒ7は、水素原子、炭素原子数１ないし２４のアルキル基又は
【化１１】
2005538230.tif 000049
を表し、
Ｒ8は、
【化１２】
2005538230.tif 000050
を表し、
ｍは１又は２であり、及び
ｎは１、２、３、４又は５である。）
で表される化合物を含む請求項１又は２記載の混合物。
【請求項１２】
式中、
Ｒ6は、炭素原子数１１ないし２０のアルキル基又は炭素原子数１１ないし２０のアル
カノイル基を表し、
Ｒ7は、水素原子又は
【化１３】
2005538230.tif 000051
を表し、
Ｒ8は、
【化１４】
2005538230.tif 000052
を表し、
ｍは１であり、及び
ｎは１又は２であるところの請求項１１記載の混合物。
【請求項１３】
前記成分（ｉ）はＮ，Ｎ−ジ（水素化牛脂）アミンの直接酸化により製造されたＮ，Ｎ−ジ（アルキル）−ヒドロキシルアミンであり、及び成分（ｉｉ）は炭素原子数１３ないし１８のアルキル−ジエタノールアミンである請求項１記載の混合物。
【請求項１４】
前記成分（ｉ）は式Ｉ（式中、Ｒ1は、
【化１５】
2005538230.tif 000053
を表す。）で表される化合物であり；及び成分（ｉｉ）は炭素原子数１３ないし１８のアルキル−ジエタノールアミンである請求項２記載の混合物。
【請求項１５】
ａ）酸化、熱又は光により誘発される分解を受け易い有機材料、及び
ｂ）請求項１又は２に記載の成分（ｉ）及び（ｉｉ）の混合物
を含む組成物。
【請求項１６】
前記成分（ａ）は合成ポリマーである請求項１５記載の組成物。
【請求項１７】
前記成分（ａ）はポリオレフィンである請求項１５記載の組成物。
【請求項１８】
前記成分（ａ）はポリエチレン又はポリプロピレン又はそれらの混合物である請求項１５記載の組成物。
【請求項１９】
前記成分（ｂ）は成分（ａ）の重量に基づき０．００１ないし５％の量で存在する請求項１５記載の組成物。
【請求項２０】
請求項１又は２に記載の混合物を含む造形品。
【請求項２１】
酸化、熱又は光により誘発される分解に対して有機材料を安定化する方法であって、該方法は、少なくとも請求項１又は２に記載の混合物を前記有機材料に配合するか又は適用することからなる方法。
【請求項２２】
酸化、熱又は光により誘発される分解に対する有機材料の安定剤としての請求項１又は２に記載の混合物の使用。
【発明の詳細な説明】
【技術分野】
【０００１】
本発明は、新規混合物に、有機材料、好ましくはポリマー又は潤滑剤を含む組成物に、及び新規混合物に、並びに酸化、熱又は光により誘発される分解に対して有機材料を安定化するためのその使用に関する。
【背景技術】
【０００２】
特許文献１は、チーグラー−ナッタ触媒されたオレフィンポリマーを開示している。ポリオレフィン中に溶解性である不揮発性の酸受容体が、フィルムの押出し工程の間のゲルストリーキング／ピンストリッピング又は腐食を防止するために、フィルム等級のポリオレフィン樹脂組成物に添加されている。酸受容体は、エトキシ化脂肪アミンの群に属している。
【０００３】
特許文献２は、クロマン誘導体（ビタミンＥ）、有機ホスフィット又はホスホナイト及び例えばトリイソプロパノールアミンのようなアミンを含む有機材料のための安定剤混合物を開示している。
【特許文献１】欧州特許出願公開第００５４２６８号明細書
【特許文献２】国際公開第９５／２３１８２号パンフレット
【発明の開示】
【発明が解決しようとする課題】
【０００４】
これら既知の安定剤混合物は、すべてに関して、とりわけ帯電防止性、貯蔵安定性、水吸収、加水分解に対する感応性、加工の間の安定、色彩挙動、揮発性、移染挙動、相溶性及び強化光安定に関して、安定剤により合致されるべき高い要求を満足していない。それ故、酸化、熱又は光により誘発される分解を受け易い有機材料のための効果的な安定剤がまだ必要である。
【課題を解決するための手段】
【０００５】
少なくとも１種のヒドロキシルアミン安定剤、１種のニトロン安定剤、１種のベンゾフラノ−２−オン安定剤及び／又は１種のα−トコフェロール（ビタミンＥ）及び少なくとも１種のエトキシ化アミン及び／又は１種のエトキシ化アミドを含む混合物が、酸化、熱又は光により誘発される分解を受け易い有機材料のための安定剤としてとりわけ適切であることが今や見出された。
【０００６】
本発明はしたがって、
（ｉ）ヒドロキシルアミン安定剤、ニトロン安定剤及びベンゾフラノ−２−オン安定剤からなる群より選択される加工安定剤、及び
（ｉｉ）エトキシ化アミン及び／又はエトキシ化アミドからなる群より選択される帯電防止剤
を含む混合物に関する。
【０００７】
本発明はまた、
（ｉ）式Ｉ
【化１】
2005538230.tif 000003
（式中、
Ｒ1は、
【化２】
2005538230.tif 000004
を表し、
Ｒ2は、炭素原子数７ないし３０のアルキル基を表し、
Ｒ3は、炭素原子数１ないし３０のアルキル基を表す。）
で表される化合物、及び
（ｉｉ）エトキシ化アミド及び／又は式Ｖ
【化３】
2005538230.tif 000005
（式中、
ｍが１である場合、
Ｒ6は、炭素原子数４ないし２４のアルキル基、炭素原子数４ないし２４のアルケニル
基又はフェニル基を表し、及び
ｍが２である場合、
Ｒ6は、炭素原子数１ないし２４のアルキレン基、炭素原子数４ないし２４のアルケニ
レン基又はフェニレン基を表し、
Ｒ7は、水素原子、炭素原子数１ないし２４のアルキル基又は
【化４】
2005538230.tif 000006
を表し、
Ｒ8は、
【化５】
2005538230.tif 000007
を表し、
ｍは１又は２であり、及び
ｎは１、２、３、４又は５である。）
で表される化合物からなる群より選択される帯電防止剤
を含む混合物にも関する。
【発明を実施するための最良の形態】
【０００８】
炭素原子数１ないし３０のアルキル基は、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、イソオクチル基、２−エチルヘキシル基、１，１，３−トリメチルヘキシル基、１，１，３，３−テトラメチルペンチル基、ノニル基、イソノニル基、デシル基、ウンデシル基、イソウンデシル基、ドデシル基、イソドデシル基、１，１，３，３，５，５−ヘキサメチルヘキシル基、トリデシル基、テトラデシル基、ペンタデシル基、ヘキサデシル基、ヘプタデシル基、オクタデシル（ステアリル）基、エイコシル基又はドコシル基のような枝分れ状の又は枝分れしていない基である。
【０００９】
炭素原子数４ないし２４のアルケニル基は、例えば、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソ−ドデセニル基、オレイル基、ｎ−２−オクタデセニル基又はｎ−４−オクタデセニル基のような枝分れ状の又は枝分れしていない基である。好ましくは、炭素原子数４ないし１８、とりわけ４ないし１２、例えば４ないし６のアルケニル基である。
【００１０】
炭素原子数１ないし２４のアルキレン基は、枝分れ状の又は枝分れしていない基、例えば、メチレン基、エチレン基、プロピレン基、トリメチレン基、テトラメチレン基、ペンタメチレン基、ヘキサメチレン基、ヘプタメチレン基、オクタメチレン基、デカメチレン基、ドデカメチレン基又はオクタデカメチレン基である。
【００１１】
炭素原子数４ないし２４のアルケニレン基は、例えば、ブテニレン基、オクテニルエチレン基又はドデセニルエチレン基である。炭素原子数２ないし８のアルケニレン基が好ましい。
【００１２】
興味あるのは、成分（ｉ）及び（ｉｉ）の他に、フェノール系抗酸化剤、他の加工安定剤、光安定剤及び酸捕捉剤からなる群より選択される他の添加剤をさらに含む混合物である。
特に興味あるのは、さらなる成分（ｉｉｉ）として、ホスフィット、ホスホナイト又はトリアリールホスフィンを含む混合物である。
【００１３】
特に興味あるホスフィット又はホスホナイトは、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェ
ニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン、９，１０−ジヒドロ−９−オキサ−１０−ホスファフェナントレン−１０−オキシド［サンコ  ＨＣＡ（Ｓａｎｋｏ  ＨＣＡ（登録商標））］又は２，４，８，１０−テトラ−第三ブチル−６−［３−（３−メチル−４−ヒドロキシ−５−第三ブチルフェニル）プロポキシ］ジベンゾ［ｄ，ｆ］［１，３，２］ジオキサホスフェピン［スミライザー  ＧＰ（Ｓｕｍｉｌｉｚｅｒ  ＧＰ（登録商標））］である。
【００１４】
同様に興味あるのは、成分（ｉｉｉ）がトリス（２，４−ジ−第三ブチルフェニル）ホスフィット、ビス（２，４−ジ−第三ブチル−６−メチルフェニル）エチルホスフィット、ビス（２，４−ジ−第三ブチルフェニル）ペンタエリトリトールジホスフィット、ビス（２，４−ジクミルフェニル）ペンタエリトリトールジホスフィット、トリス（ノニルフェニル）ホスフィット又はテトラキス（２，４−ジ−第三ブチルフェニル）４，４’−ビフェニレンジホスホナイトであるところの混合物である。
【００１５】
以下の化合物が、本発明にしたがった混合物中の成分（ｉ）としてとりわけ適切なヒドロキシルアミン安定剤の例である：Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミン由来のＮ，Ｎ−ジアルキル−ヒドロキシルアミン。
【００１６】
特に興味あるのは、成分（ｉ）としてのヒドロキシルアミン安定剤が式ＩＩ
【化６】
2005538230.tif 000008
（式中、Ｒ4及びＲ5は、互いに独立して炭素原子数８ないし１８のアルキル基を表す。）で表される化合物であるところの混合物である。
式ＩＩで表されるヒドロキシルアミン安定剤は文献中で既知であり、そして例えば米国特許第４，７８２，１０５号明細書に開示されている。
【００１７】
好ましいのは、成分（ｉ）としてのヒドロキシルアミン安定剤が、Ｎ，Ｎ−ジ（水素化牛脂）アミンの直接酸化により製造されたＮ，Ｎ−ジ（アルキル）−ヒドロキシルアミンである混合物である。
【００１８】
特に興味あるニトロン安定剤は、例えば、Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミン由来のＮ，Ｎ−ジアルキルヒドロキシルアミンから誘導されたニトロンである。
【００１９】
成分（ｉ）としてのニトロン安定剤が式ＩＩＩ
【化７】
2005538230.tif 000009
（式中、
Ｔは、炭素原子数８ないし１８のアルキル基を表し、
Ｇは、水素原子、メチル基又はエチル基を表し、及び
Ｅは、炭素原子数５ないし１７のアルキル基を表す。）
で表される化合物であるところの混合物が興味深い。
式ＩＩＩで表されるニトロン安定剤は、文献中で既知であり、そして例えば米国特許第４，８９８，９０１号明細書に開示されている。
【００２０】
以下の化合物が、本発明にしたがった混合物中の成分（ｉ）としてとりわけ適切なベンゾフラノ−２−オン安定剤の例である：３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］；５，７−ジ−第三ブチル−３−（４−エトキシフェニル）ベンゾフラノ−２−オン；３−（４−アセトキシ−３，５−ジメチルフェニル）−５，７−ジ−第三ブチルベンゾフラノ−２−オン；３−（３，５−ジメチル−４−ピバロイルオキシフェニル）−５，７−ジ−第三ブチルベンゾフラノ−２−オン；５，７−ジ−第三ブチル−３−フェニル−ベンゾフラノ−２−オン；５，７−ジ−第三ブチル−３−（３，４−ジメチルフェニル）−ベンゾフラノ−２−オン；５，７−ジ−第三ブチル−３−（２，３−ジメチルフェニル）−ベンゾフラノ−２−オン又は５−第三オクチル−３−（２−アセチル−５−第三オクチルフェニル）−ベンゾフラノ−２−オン。
【００２１】
特に興味あるのは、成分（ｉ）としてのベンゾフラノ−２−オンが式ＩＶ
【化８】
2005538230.tif 000010
（式中、
Ｒ9は、水素原子又は炭素原子数１ないし８のアルキル基を表し、
Ｒ10は、炭素原子数１ないし１２のアルキル基を表し、
Ｒ11は、水素原子、炭素原子数１ないし４のアルキル基又は炭素原子数２ないし８のアルカノイル基を表し、
Ｒ12は、水素原子又は炭素原子数１ないし８のアルキル基を表し、
Ｒ13は、水素原子、炭素原子数１ないし４のアルキル基又は炭素原子数１ないし４のアルコキシ基を表し、及び
Ｒ14は、水素原子又は炭素原子数１ないし１２のアルキル基を表す。）
で表される化合物であるところの混合物でる。
【００２２】
炭素原子数２ないし８のアルカノイル基は、例えば、アセチル基、プロピオニル基、ブタノイル基、ペンタノイル基、ヘキサノイル基、ヘプタノイル基又はオクタノイル基である。アセチル基が好ましい。
【００２３】
とりわけ好ましいベンゾフラノ−２−オン安定剤は、例えば、５，７−ジ−第三ブチル−３−フェニル−ベンゾフラノ−２−オン；５，７−ジ−第三ブチル−３−（３，４−ジメチルフェニル）−ベンゾフラノ−２−オン；５，７−ジ−第三ブチル−３−（２，３−ジメチルフェニル）−ベンゾフラノ−２−オン又は５−第三オクチル−３−（２−アセチル−５−第三オクチルフェニル）−ベンゾフラノ−２−オンである。
式ＩＶで表されるベンゾフラノ−２−オンは文献中で既知であり、そして例えば米国特許第５，５１６，９２０号明細書に開示されている。
【００２４】
興味あるのは、成分（ｉ）が式Ｉ（式中、Ｒ1は、
【化９】
2005538230.tif 000011
を表す。）で表される化合物であるところの混合物である。該化合物は、イルガノックスＥ２０１（Ｉｒｇａｎｏｘ  Ｅ２０１（登録商標））［チバ  スペシャルティ  ケミカルズ社（Ｃｉｂａ  Ｓｐｅｃｉａｌｔｙ  Ｃｈｅｍｉｃａｌｓ  Ｉｎｃ．）］として商業上入手可能であるビタミンＥである。
【００２５】
興味あるのはまた、成分（ｉｉ）として式Ｖ
【化１０】
2005538230.tif 000012
（式中、
ｍが１である場合、
Ｒ6は、炭素原子数４ないし２４のアルキル基、炭素原子数４ないし２４のアルカノイ
ル基、炭素原子数４ないし２４のアルケニル基、炭素原子数４ないし２４のアルケノイル基、フェニル基又はベンゾイル基を表し、及び
ｍが２である場合、
Ｒ6は、炭素原子数１ないし２４のアルキレン基、炭素原子数４ないし２４のアルケニ
レン基又はフェニレン基を表し、
Ｒ7は、水素原子、炭素原子数１ないし２４のアルキル基又は
【化１１】
2005538230.tif 000013
を表し、
Ｒ8は、
【化１２】
2005538230.tif 000014
を表し、
ｍは１又は２であり、及び
ｎは１、２、３、４又は５である。）
で表される化合物を含む混合物でもある。
【００２６】
炭素原子数４ないし２４のアルキル基は、例えば、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、イソオクチル基、２−エチルヘキシル基、１，１，３−トリメチルヘキシル基、１，１，３，３−テトラメチルペンチル基、ノニル基、イソノニル基、デシル基、イソデシル基、ウンデシル基、イソウンデシル基、ドデシル基、イソドデシル基、１，１，３，３，５，５−ヘキサメチルヘキシル基、トリデシル基、テトラデシル基、ペンタデシル基、ヘキサデシル基、ヘプタデシル基、オクタデシル（ステアリル）基、イコシル基又はドコシル基のような枝分れ状の又は枝分れしていない基である。
【００２７】
炭素原子数４ないし２４のアルカノイル基は、例えば、ｎ−ブタノイル基、第二ブタノイル基、イソブタノイル基、２−エチルブタノイル基、ｎ−ペンタノイル基、イソペンタノイル基、１−メチルペンタノイル基、１，３−ジメチルブタノイル基、ｎ−ヘキサノイ
ル基、１−メチルヘキサノイル基、ｎ−ヘプタノイル基、イソヘプタノイル基、１−メチルヘプタノイル基、３−メチルヘプタノイル基、ｎ−オクタノイル基、イソオクタノイル基、２−エチルヘキサノイル基、ノナノイル基、イソノナノイル基、デカノイル基、イソデカノイル基、ウンデカノイル基、イソウンデカノイル基、ドデカノイル基、イソドデカノイル基、トリデカノイル基、テトラデカノイル基、ペンタデカノイル基、ヘキサデカノイル基、ヘプタデカノイル基、オクタデカノイル基又はドコサノイル基のような枝分れ状の又は枝分れしていない基である。
【００２８】
炭素原子数４ないし２４のアルケニル基は、例えば、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソ−ドデセニル基、オレイル基、ｎ−２−オクタデセニル基又はｎ−４−オクタデセニル基のような枝分れ状の又は枝分れしていない基である。好ましいのは、炭素原子数４ないし１８の、とりわけ４ないし１２の、例えば４ないし６のアルケニル基である。
【００２９】
炭素原子数４ないし２４のアルケノイル基は、例えば、２−ブテノイル基、３−ブテノイル基、イソブテノイル基、ｎ−２，４−ペンタジエノイル基、３−メチル−２−ブテノイル基、ｎ−２−オクテノイル基、ｎ−２−ドデセノイル基、イソ−ドデセノイル基、ｎ−２−オクタデセノイル基又はｎ−４−オクタデセノイル基のような枝分れ状の又は枝分れしていない基である。好ましいのは、炭素原子数４ないし１８の、とりわけ４ないし１２の、例えば４ないし６のアルケノイル基である。
【００３０】
炭素原子数１ないし２４のアルキレン基は、枝分れ状の又は枝分れしていない基、例えば、メチレン基、エチレン基、プロピレン基、トリメチレン基、テトラメチレン基、ペンタメチレン基、ヘキサメチレン基、ヘプタメチレン基、オクタメチレン基、デカメチレン基、ドデカメチレン基又はオクタデカメチレン基である。
【００３１】
炭素原子数４ないし２４のアルケニレン基は、例えば、ブテニレン基、オクテニルエチレン基又はドデセニルエチレン基である。炭素原子数２ないし８のアルケニレン基が好ましい。
【００３２】
好ましいのは、成分（ｉｉ）として、
式中、
Ｒ6は、炭素原子数１１ないし２０のアルキル基又は炭素原子数１１ないし２０のアル
カノイル基を表し、
Ｒ7は、水素原子又は
【化１３】
2005538230.tif 000015
を表し、
Ｒ8は、
【化１４】
2005538230.tif 000016
を表し、
ｍは１であり、及び
ｎは１又は２である
ところの式Ｖで表される化合物を含む混合物である。
【００３３】
式Ｖで表されるエトキシ化アミン又はエトキシ化アミドは、文献中に既知であり、及び例えば英国特許第９０６１７４号明細書中に開示されている。エトキシ化アミン及びエトキシ化アミドは、商業上入手できる、例えば、ステアリルジエタノールアミン［アルモスタット（Ａｒｍｏｓｔａｔ）１８００（登録商標）、アクゾ  ノベル  化学社（Ａｋｚｏ
Ｎｏｂｅｌ  Ｃｈｅｍ．Ｉｎｃ．）］、Ｃ13／Ｃ15アルキルジエタノールアミン［アトマー（Ａｔｍｅｒ）１６３（登録商標）、ユニケマ（Ｕｎｉｑｅｍａ）社又はチバ  スペシャルティ  ケミカルズ（Ｃｉｂａ  Ｓｐｅｃｉａｌｔｙ  Ｃｈｅｍｉｃａｌｓ  Ｉｎｃ．）］又はアトマー１６７（登録商標）［式中、Ｒ6が炭素原子数１１のアルキル基を表
し、及びＲ7及びＲ8が−ＣＨ2ＣＨ2ＯＨを表すところの式Ｖｂで表される化合物］である。
【００３４】
好ましい混合物は、成分（ｉ）として、Ｎ，Ｎ−ジ（水素化牛脂）アミンの直接酸化により製造されたＮ，Ｎ−ジ（アルキル）−ヒドロキシルアミン；及び成分（ｉｉ）として、炭素原子数１３ないし１８のアルキル−ジエタノールアミンを含む。
【００３５】
とりわけ好ましい混合物は、成分（ｉ）として、
式中、Ｒ1が、
【化１５】
2005538230.tif 000017
で表される式Ｉで表される化合物；及び成分（ｉｉ）として、炭素原子数１３ないし１８のアルキル−ジエタノールアミンを含む。
【００３６】
好ましいのは、成分（ｉ）：（ｉｉ）の重量比が、１００：０．０１ないし０．０１：１００であるところの混合物である。
【００３７】
好ましいのは、成分（ｉ）：（ｉｉ）：（ｉｉｉ）の重量比が、１００：１：０．０１ないし０．０１：１：１００であるところの混合物である。
【００３８】
成分（ｉ）及び（ｉｉ）及び所望により（ｉｉｉ）の混合物は、他の添加剤、典型的に以下のものを含み得る：
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’
−イル）フェノール、２，４−ジメチル−６−（１’−メチルトリデシ−１’−イル）フェノール及びそれらの混合物。
【００３９】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００４０】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００４１】
１．４．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００４２】
１．５．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００４３】
１．６．Ｏ−、Ｎ−及びＳ−ベンジル化合物、
例えば、３，５，３’，５’−テトラ−第三ブチル−４，４’−ジヒドロキシジベンジ
ルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００４４】
１．７．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）−マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００４５】
１．８．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００４６】
１．９．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００４７】
１．１０．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００４８】
１．１１．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００４９】
１．１２．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プ
ロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５０】
１．１３．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５１】
１．１４．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５２】
１．１５．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５３】
１．１６．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）社により供給されるナウガード（Ｎａｕｇａｒｄ）ＸＬ−１（登録商標））。
【００５４】
１．１７．アスコルビン酸（ビタミンＣ）
【００５５】
１．１８．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【００５６】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−
（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’
−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒド
ロキシ−３’−（α，α−ジメチルベンジル）−５’−（１，１，３，３−テトラメチルブチル）フェニル］ベンゾトリアゾール；２−［２’−ヒドロキシ−３’− （１，１，
３，３−テトラメチルブチル）−５’−（α，α−ジメチルベンジル）フェニル］ベンゾトリアゾール。
【００５７】
２．２．  ２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００５８】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００５９】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００６０】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシム
のニッケル錯体、他の配位子を伴うか又は伴わない１−フェニル−４−ラウロイル−５−ヒドロキシピラゾールのニッケル錯体。
【００６１】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ  Ｒｅｇ．Ｎｏ．［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフ
ィンコポリマーと２，２，６，６−テトラメチル−４−アミノピペリジン又は１，２，２，６，６−ペンタメチル−４−アミノピペリジンとの反応生成物。
【００６２】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００６３】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００６４】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００６５】
４．チオ相乗剤、
例えば、ジラウリルチオジプロピオネート又はジステアリルチオジプロピオネート。
【００６６】
５．パーオキシド捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００６７】
６．塩基性補助安定剤、
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００６８】
７．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【００６９】
８．充填材及び強化材、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【００７０】
９．トリアリールホスフィット、
例えば、トリフェニルホスフィット。
【００７１】
１０．ポリマー状分散剤又は溶媒剤
例えば、同様の分子中に極性及び非極性基を有する両親媒性を有するポリマー状分散剤又は溶媒剤、及び例えば、ポリエチレングリコール（ＰＥＧ）、ポリアクリレート、ポリシロキサン、ポリ酢酸ビニル或いはアクリレート、アクリル酸又はメタクリレートに基づいた少なくとも１種のブロックコポリマーを含むブロックコポリマーに基づいた分散剤又は溶媒剤。
【００７２】
両親媒性を有するポリマー状分散剤又は溶媒剤は、１つのポリマー中に少なくとも２つの異なった極性を有する。オリゴマー構造がまた可能である。それらは大抵コポリマー、例えば、既知の重合反応により、例えば、ラジカル又はアニオン重合により、重縮合反応により、例えば、グラフト反応により調製されてもよい末端官能化されたオリゴマー状又は櫛型ポリマーの反応により調製され得るランダムコポリマー、又はブロックコポリマーである。ブロックコポリマーは例えば、ジブロックコポリマー（Ａ−Ｂ型）又はトリブロックコポリマー（Ａ−Ｂ−Ａ又はＡ−Ｂ−Ｃ型）及び所謂テーパー構造である。
【００７３】
ジブロックコポリマー（Ａ−Ｂ型）は例えば、ポリ（スチレン−ｂ−メチルメタクリレート、ポリ（スチレン−ｂ−第三ブチルメタクリレート）、ポリ（スチレン−ｂ−メチルアクリレート）、ポリ（スチレン−ｂ−ｎ−ブチルアクリレート）、ポリ（スチレン−ｂ−第三ブチルアクリレート）、ポリ（スチレン−ｂ−ブタジエン）、ポリ（スチレン−ｂ
−イソプレン［１，４−付加］）、テーパーブロックコポリマーポリ（スチレン−ｂ−ブタジエン）、テーパーブロックコポリマーポリ（スチレン−ｂ−エチレン）、ポリ（スチレン−ｂ−２−ビニルピリジン）、ポリ（スチレン−ｂ−４−ビニル−ピリジン）、ポリ（スチレン−ビス−第三ブチルスチレン）、ポリ（スチレン−ｂ−ジメチルシロキサン）、ポリ（ブタジエン−ｂ−ジメチルシロキサン）、ポリ（ブタジエン［１，４−付加］−ｂ−メチルメタクリレート）、ポリ（イソプレン［１−４−付加］−ｂ−メチルメタクリレート）、ポリ（ブタジエン−ｂ−第三ブチルメタクリレート）、ポリ（ブタジエン−ｂ−第三ブチルアクリレート）、ポリ（イソプレン−ｂ−２−ビニルピリジン）、ポリ（ブタジエン−ｂ−４−ビニルピリジン）、ポリ（スチレン−ｂ−メチルメタクリレート）、ポリ（メチルメタクリレート−ｂ−第三ブチルメタクリレート）、ポリ（メチルメタクリレート−ｂ−第三ブチルアクリレート）、ポリ（第三ブチルアクリレート−ｂ−メチルメタクリレート）、ポリ（ｎ−ブチルアクリレート−ｂ−メチルメタクリレート）、ポリ（２−ビニルピリジン−ｂ−メチルメタクリレート）、ポリ（第三ブチルメタクリレート−ｂ−第三ブチルアクリレート）、ポリ（第三ブチルメタクリレート−ｂ−２−ビニルピリジン）、ポリ（第三ブチルメタクリレート−ｂ−４−ビニルピリジン）、ポリ（第三ブチルアクリレート−ｂ−２−ビニルピリジン）、ポリ（２−ビニルピリジン−ｂ−４−ビニルピリジン）、ポリ（エチレン−ｂ−メチルメタクリレート）、ポリ（エチレン−ｂ−２−ビニルピリジン）又はポリ（エチレン−ｂ−４−ビニルピリジン）である。
【００７４】
Ａ−Ｂ−Ａ型のトリブロックコポリマーは例えば、ポリ（メチルメタクリレート−ｂ−スチレン−ｂ−メチルメタクリレート）、ポリ（第三ブチルメタクリレート−ｂ−スチレン−ｂ−第三ブチルメタクリレート）、ポリ（第三ブチルアクリレート−ｂ−スチレン−ｂ−第三ブチルアクリレート）、ポリ（２−ビニルピリジン−ｂ−スチレン−ｂ−第三ブチルアクリレート）、ポリ（４−ビニルピリジン−ｂ−スチレン−ｂ−４−ビニルピリジン）、ポリ（ブタジエン［１，２−付加］−ｂ−スチレン−ｂ−ブタジエン［１，２−付加］）、ポリ（ブタジエン［１，４−付加］−ｂ−スチレン−ｂ−ブタジエン［１，４−付加］）、ポリ（スチレン−ｂ−ブタジエン［１，４−及び１，２−付加］−ｂ−スチレン）、ポリ（メチルメタクリレート−ｂ−ブタジエン［１，４−又は１，２−付加］−ｂ−メチルメタクリレート）、ポリ（第三ブチルメタクリレート−ｂ−メチルメタクリレート−ｂ−第三ブチルメタクリレート、ポリ（第三ブチルアクリレート−ｂ−メチルメタクリレート−ｂ−第三ブチルアクリレート）、ポリ（メチルメタクリレート−ｂ−２−ビニルピリジン−ｂ−メチルメタクリレート）、ポリ（４−ビニルピリジン−ｂ−メチルメタクリレート−ｂ−４−ビニルピリジン）、ポリ（メチルメタクリレート−ｂ−第三ブチルアクリレート−ｂ−メチルメタクリレート）、ポリ（メチルメタクリレート−ｂ−ｎ−ブチルアクリレート−ｂ−メチルメタクリレート）、ポリ（第三ブチルメタクリレート−ｂ−第三ブチルアクリレート−ｂ−第三ブチルメタクリレート、ポリ（２−ビニル−ピリジン−ｂ−第三ブチルアクリレート−ｂ−２−ビニルピリジン）、ポリ（４−ビニルピリジン−ｂ−第三ブチルアクリレート−ｂ−４−ビニルピリジン）、ポリ（スチレン−ｂ−ｎ−ブチルアクリレート−ｂ−スチレン）、ポリ（スチレン−ｂ−エチルアクリレート−ｂ−スチレン）、ポリ（スチレン−ｂ−エチレン−ｂ−スチレン）、ポリ（スチレン−ｂ−ブチレン−ｂ−スチレン）、ポリ（エチレンオキシド−ｂ−スチレン−ｂ−エチレンオキシド）、ポリ（スチレン−ｂ−エチレンオキシド−ｂ−スチレン）又はポリ（スチレン−ｂ−アクリル酸−ｂ−スチレン）である。
【００７５】
Ａ−Ｂ−Ｃ型のトリブロックコポリマーは例えば、ポリ（スチレン−ｂ−ブタジエン−ｂ−２−ビニルピリジン）、ポリ（スチレン−ｂ−ブタジエン−ｂ−４−ビニルピリジン）、ポリ（スチレン−ｂ−第三ブチルメタクリレート−ｂ−２−ビニルピリジン）、ポリ（スチレン−ｂ−第三ブチルメタクリレート−ｂ−４−ビニルピリジン）、ポリ（スチレン−ｂ−２−ビニルピリジン−ｂ−４−ビニルピリジン）、ポリ（ブタジエン−ｂ−スチレン−ｂ−メチルメタクリレート）、ポリ（スチレン−ｂ−ブタジエン−ｂ−メチルメタ
クリレート）、ポリ（スチレン−ｂ−２−ビニルピリジン−ｂ−エチルオキシド）、ポリ（スチレン−ｂ−第三ブチルアクリレート−ｂ−メチルメタクリレート）、ポリ（スチレン−ｂ−アクリル酸−ｂ−メチルメタクリレート）、ポリ（スチレン−ｂ−ａ−メチルスチレン−ｂ−メチルメタクリレート）又はポリ（スチレン−ｂ−ａ−メチルスチレン−ｂ−第三ブチルアクリレート）である。
【００７６】
特に興味ある長鎖ブロックコポリマーは、炭素原子数１０以上の、好ましくは炭素原子数１２ないし１８の鎖長を有する。
【００７７】
両親媒性を有する特に適した分散剤又は溶媒剤は、例えば、ポリ（ブタジエンメチルメタクリレート）、ポリ（イソプレンメチルメタクリレート）、ポリ（エチレンメチルメタクリレート）、ポリ（スチレン−４−ビニルピリジン）、ポリ（スチレン−２−ビニルピリジン）、ポリ（スチレン−ｎ−ブチルアクリレート）、ポリ（スチレン−第三ブチルアクリレート）、ポリ（スチレン  アクリル酸ナトリウム）、ポリ（スチレン−アクリル酸）、ポリ（メチルメタクリレート  アクリル酸ナトリウム）、ポリ（メチルメタクリレート  メタクリル酸ナトリウム）、ポリ（エチレンオキシド−ε−カプロラクトン）、ポリ（２−ビニルピリジン  エチレンオキシド）、ポリ（ブタジエン−エチレンオキシド）、ポリ（ブタジエン  アクリル酸ナトリウム）、ポリ（エチレン−エチレンオキシド）、ポリ（エチレン−プロピレンオキシド）、ポリ（スチレン−エチルアクリレート−スチレン）、ポリ（エチレンオキシド−スチレン−エチレンオキシド）、ポリ（スチレン−アクリル酸−スチレン）、ポリ（スチレンブタジエンメチルメタクリレート）、ポリ（スチレン−ビニルピリジン−エチレンオキシド）、ポリ（スチレン−４−ビニル−安息香酸）、ポリ（スチレン−ポリグリシジル−メタクリレート）、ポリ（エチレン−グリシジルメタクリレート）、ポリ（プロピレン  アクリル酸）、ポリ（エチレン  アクリル酸）、ポリ（プロピレンマレイン酸無水物）、ポリ（エチレンマレイン酸無水物）、ポリ（スチレンマレイン酸無水物）、例えば欧州特許出願公開第０８５９０２８号明細書に記載のポリメタクリル酸−ポリアルキレンオキシドブロックコポリマー、ポリシロキサン−ポリオキシアルキレン、例えば欧州特許出願公開第０７９１０２４号明細書に記載のマレエートとスチレン又はスチレン誘導体とのコポリマー、例えば欧州特許出願公開第０８７０７７４号明細書に記載のＡＴＲＰ技術を使用して調製されるポリスチレン−ポリシロキサンブロックコポリマー、ポリアクリレート−ポリシロキサンブロックコポリマー及びシクロシロキサン−舟状コポリマー、メチルメタクリレート−スチレンコポリマー、メチルメタクリレート−スチレン、欧州特許出願公開０１３５２８０号明細書に記載のニトロキシルにより開始されるラジカル重合により調製されるポリブタジエン−メチルメタクリレートである。
【００７８】
ポリアルキレンオキシドは、好ましくはポリエチレンオキシド、ポリプロピレンオキシド及びポリブチレンオキシドである。
【００７９】
適したブロックコポリマーは、例えば、ポリアクリレート／ポリスチレン、ポリメタクリレート／エチレンオキシド、ポリアクリレート／ポリエチレンオキシド、ポリアクリレート／ポリエチレン、ポリ酢酸ビニル／ポリエチレン、ポリスチレン／ポリブタジエン、ポリアクリレート／ポリブタジエン、ポリアクリレート／ポリイソプレン、ポリイソプレン／ポリメチルメタクリレート、ポリエチレン／ポリメチルメタクリレート、ポリエチレン／ポリエチレンオキシド又はポリエチレン／ポリプロピレンオキシドである。
【００８０】
両親媒性を有する特に適した分散剤又は溶媒剤は、例えば、ポリ（スチレン−ビス−アクリル酸ナトリウム）、ポリ（スチレン−ビス−アクリル酸）、ポリ（スチレン−ビス−メタクリル酸ナトリウム）、ポリ（スチレン−ビス−Ｎ−メチル−４−ヨウ化ビニルピリジニウム）、ポリ（イソプレン−ビス−Ｎ−メチル−２−ヨウ化ビニルピリジニウム）、ポリ（スチレン−ビス−エチレンオキシド）、ポリ（メチルメタクリレート−ビス−アク
リル酸ナトリウム）、ポリ（メチルメタクリレート−ビス−メタクリル酸ナトリウム）、ポリ（メチルメタクリレート−ビス−エチレンオキシド）、ポリ（第三ブチルメタクリレート−ビス−エチレンオキシド）、ポリ（第三ブチルメタクリレート−ビス−エチレンオキシド）、ポリ（メチルメタクリレート−ビス−Ｎ−メチル−４−ヨウ化ビニルピリジニウム）、ポリ（エチレンオキシド−ビス−ラクテート）、ポリ（２−ビニルピリジン−ビス−エチレンオキシド）、ポリ（ブタジエン−ビス−アクリル酸ナトリウム）、ポリ（ブタジエン−ビス−メタクリル酸ナトリウム）、ポリ（ブタジエン−ビス−Ｎ−メチル−４−ヨウ化ビニルピリジニウム）、ポリ（ブタジエン−ビス−エチレンオキシド）、ポリ（エチレン−ビス−エチレンオキシド）又はポリ（エチレン−ビス−プロピレンオキシド）である。
【００８１】
長鎖側基を含む特に好ましいポリシロキサンは、とりわけ米国特許第５，３８７，４６７号明細書に開示されている。
【００８２】
ポリアクリレートに基づいた他の同様に好ましい分散剤又は溶媒剤は、とりわけ米国特許第５，１３３，８９８号明細書に記載されている。
【００８３】
アクリレートに基づいた特に好ましい分散剤又は溶媒剤は、例えば、Ｔｈ．ゴールドシュミット社（Ｔｈ．Ｇｏｌｄｓｃｈｍｉｄｔ  ＡＧ），ドイツ国のテゴマー（Ｔｅｇｏｍｅｒ）ＤＡ１００（登録商標）、テゴマーＤＡ１０２（登録商標）又はワックス（Ｗａｘ）Ｐ１２１（登録商標）である。
【００８４】
１１．他の添加剤
例えば、可塑剤、滑剤、乳化剤、顔料、レオロジー添加剤、触媒、流れ調整剤、蛍光増白剤、防炎加工剤、帯電防止剤及び発泡剤。
【００８５】
好ましい他の添加剤は例えば、フェノール系抗酸化剤、光安定剤、加工安定剤及び／又は酸捕捉剤である。
【００８６】
成分（ｉ）及び（ｉｉ）及び所望により他の添加剤の混合物は、酸化、熱又は光により誘発される分解に対して有機材料を安定化するために適している。特に注意をひくのは、有機材料の安定化における抗酸化剤としてのそれらの優れた作用である。
【００８７】
そのような材料の実例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００８８】
ポリオレフィン、すなわち前段落において例示したモノオレフィンのポリマー、好ましくはポリエチレン及びポリプロピレンは、異なる方法によりそしてとりわけ以下の方法により調製され得る：
ａ）ラジカル重合（通常は高圧下及び高温において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテ
ル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得るか、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は通常、フィリップス（Ｐｈｉｌｌｉｐｓ）、スタンダード・オイル・インディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン社）、メタロセン又はシングルサイト触媒（ＳＳＣ）と命名される。
【００８９】
２．１）で言及されたポリマーの混合物、例えばポリプロピレンとポリイソブチレンの混合物、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００９０】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー及びそれらの他のポリマー、例えばポリアミドとの混合物。
【００９１】
４．水素化変性物（例えば粘着付与剤）を含む炭化水素樹脂（例えば炭素原子数５ないし９）及びポリアルキレン及びデンプンの混合物。
【００９２】
１．）ないし４．）のホモポリマー及びコポリマーは、シンジオタクチック、アイソタクチック、ヘミ−アイソタクチック又はアタクチックを含むいずれの立体構造をも有し；アタクチックポリマーが好ましい。ステレオブロックポリマーがまた含まれる。
【００９３】
５．ポリスチレン、ポリ（ｐ−メチルスチレン）、ポリ（α−メチルスチレン）。
【００９４】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポ
リマーがまた含まれる。
【００９５】
６ａ．エチレン、プロピレン、ジエン、ニトリル、酸、マレイン酸無水物、マレイミド、酢酸ビニル及び塩化ビニル又はそのアクリル誘導体及びそれらの混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００９６】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００９７】
６ｃ．６ａ．）で言及されたポリマーの水素化から誘導された水素化芳香族ポリマー。
【００９８】
ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００９９】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【０１００】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコボリマーのようなハロゲン含有ポリマー。
【０１０１】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【０１０２】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【０１０３】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【０１０４】
１２．ポリアルキレングリコール、ボリエチレンオキシド、ポリプロピレンオキシド又はビスグリシジルエーテルとそれらのコポリマーのような環状エーテルのホモポリマー及びコポリマー。
【０１０５】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【０１０６】
１４．ポリフェニレンオキシド及びスルフィド、及びポリフェニレンオキシドとスチレンポリマー又はポリアミドとの混合物。
【０１０７】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【０１０８】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；並びにＥＰＤＭ又はＡＢＳで変性されたポリアミド又はコポリアミド；及び加工の間に縮合されたポリアミド（ＲＩＭポリアミド系）。
【０１０９】
１７．ポリ尿素、ポリイミド、ボリアミド−イミド、ポリエーテルイミド、ポリエステルイミド、ポリヒダントイン及びポリベンズイミダゾール。
【０１１０】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端ポリエーテルから誘導されたブロックポリエーテルエステル；及びまたポリカーボネート又はＭＢＳで変性されたポリエステル。
【０１１１】
１９．ポリカーボネート及びポリエステルカーボネート。
【０１１２】
２０．ポリスルホン、ポリエーテルスルホン及びポリエーテルケトン。
【０１１３】
２１．フェノール／ホルムアルデヒド樹脂、尿素／ホルムアルデヒド樹脂及びメラミン／ホルムアルデヒド樹脂のような、１方ではアルデヒドから、他方ではフェノール、尿素及びメラミンから誘導された架橋ポリマー。
【０１１４】
２２．乾性及び非乾性アルキド樹脂。
【０１１５】
２３．飽和及び不飽和ジカルボン酸と、架橋剤としての多価アルコール及びビニル化合物とのコポリマーから誘導される不飽和ポリエステル樹脂、及びまたそれ自体低易燃性のハロゲン含有変性体。
【０１１６】
２４．置換されたアクリレートから誘導された架橋性アクリル樹脂、例えばエポキシアクリレート、ウレタンアクリレート又はポリエステルアクリレート。
【０１１７】
２５．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【０１１８】
２６．脂肪族、脂環式、複素環式又は芳香族グリシジル化合物、例えばビスフェノールＡとビスフェノールＦのジグリシジルエーテル生成物から誘導される架橋されたエポキシ樹脂であって、酸無水物又はアミンのような慣用の硬化剤により、又は所望により促進剤の存在下、架橋された前記エポキシ樹脂。
【０１１９】
２７．セルロース、ゴム、ゼラチンのような天然ポリマー及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【０１２０】
２８．前述のポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１２１】
２９．純粋なモノマー化合物である天然発生の及び合成の有機材料又はそのような化合物の混合物、例えば、合成エステル（フタレート、アジペート、ホスフェート又はトリメリテート）に基づいたオイル、脂肪及びワックス及び合成エステルとミネラルオイルとのいかなる重量比の混合物、典型的に紡績組成物として使用されるもの、並びにそのような材料の水性エマルジョン。
【０１２２】
３０．天然又は合成ゴム、例えば天然ラテックス又はカルボキシル化スチレン／ブタジエンコポリマーのラテックスの水性エマルジョン。
【０１２３】
本発明の他の目的は、それ故、
ａ）酸化、熱又は光により誘発される分解を受け易い有機材料、及び
ｂ）少なくとも成分（ｉ）及び（ｉｉ）の混合物
を含む組成物である。
【０１２４】
好ましい有機材料は、天然、半合成又は好ましくは、合成ポリマーである。
【０１２５】
好ましくは、言及された有機材料は、合成ポリマーであり、最も好ましくは熱可塑性ポリマーである。とりわけ好ましい有機材料は、ポリアセタール、ポリプロピレン又はポリエチレンのようなポリオレフィン、ポリエーテル／ポリウレタン、ポリブチレンテレフタレート、ポリカーボネート又は硬質ゴムのようなポリエステルである。
【０１２６】
特に特筆すべきなのは、とりわけ熱可塑性プラスチックの加工の間に生じる熱の作用下での酸化又は熱分解に対する新規混合物の効力である。本発明の混合物はそれ故、加工安定剤としての使用のために見事に適する。
【０１２７】
成分（ｉ）及び（ｉｉ）及び付加的に他の添加剤の混合物、例えば典型的に上で概説されたとおりのものは、好ましくは、安定化されるべき有機材料に対して、該有機材料の重量に基づき０．００１ないし５％、好ましくは０．００２ないし３％、典型的には０．００１ないし１％の濃度で添加される。
【０１２８】
安定助剤が、安定化されるべき有機材料の総重量に基づき、例えば０．０１ないし１０％の濃度で添加される。
【０１２９】
他の好ましい組成物はまた、成分（ｉ）及び（ｉｉ）の他に、フェノール系抗酸化剤、加工安定剤、光安定剤及び酸捕捉剤からなる群より選択される他の添加剤をも含む。とりわけ好ましい酸捕捉剤は例えば、ステアリン酸カルシウム、ステアリン酸亜鉛又はオクタン酸亜鉛のような例えばカルボン酸の塩；或いは金属酸化物である。
【０１３０】
本発明にしたがった組成物におけるさらに他の添加剤として興味あるものはまた、例えば、ステアリン酸カルシウム、乳酸カルシウム又はステアロイル−２−乳酸カルシウムのような高級脂肪酸又は乳酸のアルカリ土類金属塩である。
【０１３１】
用語乳酸カルシウム又はステアロイル−２−乳酸カルシウムは、米国特許第４，３６６，２８０号明細書中に開示されるとおりの化合物を意味するものとして解されるべきである。乳酸カルシウムの他の記載は、例えば、Ｔｈｅ  Ｍｅｒｃｋ  Ｉｎｄｅｘ，第１１版，１６８３，２５４頁（１９８９）に見られ得る。ステアロイル−２−乳酸カルシウムの有益な記載は、例えば、Ｔｈｅ  Ｍｅｒｃｋ  Ｉｎｄｅｘ，第１１版，１７１１，２５７頁（１９８９）に見られ得る。これら既知の商業上入手可能な化合物は例えば、食料品中の添加剤としてもまた使用される。それらは、以下の商品名：パチオニック（Ｐａｔｉｏｎｉｃ）１２３０（登録商標）（乳酸カルシウム）；パチオニック１２４０（登録商標）（乳酸カルシウムと水酸化カルシウムの混合物）；パチオニック９３０（登録商標）（ステアロイル−２−乳酸カルシウム）；パチオニック９４０（登録商標）（ステアロイル−２−乳酸カルシウムと水酸化カルシウムの混合物）；パチオニック１２５０（登録商標）（乳酸カルシウム、ステアロイル−２−乳酸カルシウム及び水酸化カルシウムの混合物）の下で、アメリカ合衆国カンザスシティーのＡｍｅｒｉｃａｎ  Ｉｎｇｒｅｄｉｅｎｔｓ
Ｃｏｍｐａｎｙ，ＰＡＴＯＣＯ  Ｐｏｌｙｍｅｒ  Ａｄｄｉｔｉｖｅｓ  Ｄｉｖｉｓｉｏｎより入手可能である。
【０１３２】
とりわけ好ましい添加助剤は、フェノール系抗酸化剤（表の１．１ないし１．１６を参照のこと。）、ＵＶ吸収剤及び光安定剤（表の２を参照のこと。）、例えば立体障害性アミン（ＨＡＬＳ，表の２．６を参照のこと。）である。
【０１３３】
成分（ｉ）及び（ｉｉ）、及びまた適用し得る他の添加剤は、既知の方法にしたがって、例えば造形の前又は間中に、又は択一的に安定剤混合物の溶液又は分散液を有機ポリマー材料に適用し、必要であればその後溶媒を蒸発させることにより、配合される。成分（ｉ）及び（ｉｉ）、及びまた適用し得る他の添加剤の安定剤混合物はまた、例えば２．５ないし２５重量％の濃度にある混合物を含むマスターバッチの形態にて、安定化されるべき有機ポリマー材料に添加され得る。
【０１３４】
成分（ｉ）及び（ｉｉ）、及びまた適用し得る他の添加剤の安定剤混合物はまた、重合の前又は間中に或いは架橋の前にも添加され得る。
【０１３５】
成分（ｉ）及び（ｉｉ）、及びまた適用し得る他の添加剤の安定剤混合物はまた、そのままの形態又はワックス、オイル又はポリマー中に封入されて、安定化されるべき有機ポリマー材料中に配合され得る。
【０１３６】
成分（ｉ）及び（ｉｉ）、及びまた適用し得る他の添加剤の安定剤混合物はまた、安定化されるべき有機ポリマー材料上に噴霧され得る。混合物は、他の添加剤（例えば上述の慣用の添加剤）又はそれらの溶融物を希釈するために使用され得るので、混合物が他の添加剤と共に安定化されるべき有機ポリマー材料上へ噴霧されることがまた可能となる。重合触媒の失活の間に噴霧することによる添加がとりわけ有利であり、例えば、失活のために使用する蒸気を噴霧のために利用することが可能である。
【０１３７】
例えば、有機ポリマー材料がビーズの形態で重合される場合、成分（ｉ）及び（ｉｉ）、及びまた適用し得る他の添加剤の安定剤混合物が噴霧により適用されることが有利であり得る。
【０１３８】
本手法において安定化された有機ポリマー材料は、非常に広い種々の形態、例えばフィルム、繊維、テープ、成形材料又は形材の形態で、或いは表面コーティング、とりわけ粉体コーティング、接着剤又はセメントのための結合剤として使用され得る。
【０１３９】
本手法において安定化された有機ポリマー材料はまた、非常に広い種々の形態、とりわけ例えば、液体又はガスのためのパイプ、フィルム、繊維、ジオメンブレン、テープ、形材又はタンクのような、抽出媒体と永続的に接触する厚層ポリオレフィン成形品の形態で使用され得る。
【０１４０】
本発明にしたがった有機ポリマー材料は、種々の造形品の調製のために有利に使用され得る。例は：
Ｉ−１）浮動機器、海用機器用途、ポンツーン、ブイ、デッキのプラスチック製材、桟橋、ボート、カヤック、オール及び海岸の補強材。
Ｉ−２）自動車への適用、特にバンパー、ダッシュボード、バッテリー、リア及びフロントのライニング、フードの下の成形品、フードの棚板、トランクのライニング、室内のライニング、エアバッグカバー、電子用成形品（ライト）、ダッシュボードのガラス板、ヘッドランプのガラス板、計器パネル、室外ライニング、椅子張り、自動車のライト、ヘッドライト、パーキングライト、リアライト、ストップライト、内装品及び外装品；ドアパネル；ガスタンク；フロントガラス；リアウィンドウ；シート裏張り、室外パネル、ワイヤー絶縁物、シールの為の形材押出物、クラッド、柱カバー、シャシ部分、排気システム、燃料フィルター／フィルター、燃料ポンプ、燃料タンク、車体の成形品、コンバーチブル屋根、室外のミラー、室外装飾、締結具／固定具、フロント部分のモジュール、ガラス、ヒンジ、ロックシステム、手荷物用／ルーフラック、プレス／打抜き部品、封止装置、側部の衝撃保護材、防音材／絶縁材及びサンルーフ。
Ｉ−３）道路交通機器、特に交通標識、道路標識、自動車の備品、警告三角形、医療ケ
ース、ヘルメット、タイヤ。
Ｉ−４）備品を含む、飛行機、鉄道、自動車（車、モーターバイク）用の機器。
Ｉ−５）宇宙用、特にロケット及び衛星用の機器、例えば再突入シールド。
Ｉ−６）建築及び設計の、鉱業用の用途、音響防音システム、街の避難所、及びシェルター用の機器。
ＩＩ−１）取付け具、一般のケース及びカバー、及び電気／電子機器（パーソナルコンピューター、電話、携帯電話、プリンター、テレビ一式、オーディオ及びビデオ機器）、植木鉢、衛星ＴＶ用アンテナ、及びパネル機器。
ＩＩ−２）鋼又は布のような他の材料の外被。
ＩＩ−３）電子工業の機器、とりわけプラグ、特にコンピュータープラグの絶縁体、電気及び電子部品のケース、プリントボード、及びチップ、チェックカード、またはクレジットカードのような電子データ保存のための材料。
ＩＩ−４）電気機具、とりわけ洗濯機、タンブラー、オーブン（電子レンジ）、皿洗い機、ミキサー、及びアイロン。
ＩＩ−５）ライトカバー（例えば、街灯、ランプシェード）。
ＩＩ−６）ワイヤー及びケーブルにおける用途（半導体、絶縁体及びケーブル被覆）
ＩＩ−７）冷却器、冷凍機、加熱装置、空調機、電子部品の封入、半導体、コーヒー機器、及び真空掃除機のホイル。
ＩＩＩ−１）はめば歯車（ギアー）、スライド取付品、スペーサー、スクリュー、ボルト、ハンドル、及びノブのような技術的物品。
ＩＩＩ−２）回転翼、換気扇及びタービンの翼、ソーラー装置、スイミングプール、スイミングプールカバー、プールライナー、ポンドライナー、クロゼット、衣装ダンス、区分壁、小割壁、折畳壁、屋根、シャッター（例えば、ローラーシャッター）、建具、パイプ間の接合具、スリーブ、及びコンベヤーベルト。
ＩＩＩ−３）衛生用品、特にシャワー室、便座、便座カバー、洗面台。
ＩＩＩ−４）衛生用品、特にオムツ（幼児、成人の失禁用）、女性の衛生用品、シャワーカーテン、ブラシ、マット、桶、移動式のトイレ、歯ブラシ、及び便器。
ＩＩＩ−５）水、汚水、及び化学薬品のための（架橋された又はされていない）パイプ、ワイヤー及びケーブル保護のためのパイプ、ガス、オイル及び下水のためのパイプ、側溝、地下パイプ、及び排水システム
ＩＩＩ−６）いずれかの外形の形材（窓ガラス）及び羽目の形材
ＩＩＩ−７）ガラス代用品、とりわけ押出プレート、ビル（モノリシック、二層又は多層壁）、航空機、学校のガラス、押出シート、建築物のガラス、電車、乗物、衛生物品及び温室のための窓フィルム。
ＩＩＩ−８）プレート（壁、まな板）、押出被覆（印画紙、テトラパック（ｔｅｔｒａｐａｃｋ）、及びパイプ被覆）、サイロ、木材代用品、プラスチック製材、複合木材、壁、表面材、家具、装飾箔、床被覆（室内及び室外用途）、フローリング、踏板、及びタイル。
ＩＩＩ−９）取入れ及び排出マニホールド
ＩＩＩ−１０）セメント−、コンクリート−、複合−用途、及びカバー、羽目板及びクラッド、手すり、手すり子、キッチンカウンター、屋根、屋根用シート、タイル及び防水シート。
ＩＶ−１）プレート（壁、まな板）、トレー、人工芝、アストロターフ、競技場（運動）の人工カバー、競技場（運動）の人工床、及びテープ。
ＩＶ−２）連続及び短繊維の織物、繊維（カーペット／衛生用品／ジオテキスタイル（ｇｅｏｔｅｘｔｉｌｅｓ）／モノフィラメント；フィルター；ワイプ／カーテン（シェード）／医療用品）、バルキー繊維（ガウン／防護衣等の用途）、ネット、ロープ、ケーブル、紐、コード、糸、安全シートベルト、衣服、下着、手袋；ブーツ；ゴムブーツ、肌着、長い上着、水着、運動着、傘（パラソル、日傘）、パラシュート、パラグライダー、帆、“気球に使用されている絹”、キャンプ用品、テント、エアーベッド、サンベッド（ｓ
ｕｎ ｂｅｄ）、大きなバック（ｂｕｌｋ ｂａｇ）、及びバック。
ＩＶ−３）屋根、トンネル、ごみ捨て場、池、投棄場、壁、屋根膜、ジオメンブレン、スイミングプール、カーテン（シェード）／サン−シールド（ｓｕｎ−ｓｈｉｅｌｄｓ）、日除け、キャノピー、壁紙、食品パック及びラップ（柔軟な及び固形の）、医薬品のパッケージ（柔軟な及び固形の）、エアーバッグ／安全ベルト、腕−及び頭受け、カーペット、中央のコンソール、ダッシュボード、コックピット、ドア、頭上のコンソールモジュール、ドア装飾、ヘッドライナー、室内灯、室内鏡、網棚、荷台の荷物カバー、シート、ステアリング、ステアリングのホイール、布地、及びトランク装飾のためのメンブレン、絶縁体、カバー及びシール。
Ｖ）フィルム（包装用、投棄場用、積層用、農業用、及び園芸用、温室用、マルチ、トンネル用、緑蔵飼料用）、荷梱包、スイミングプール、ごみ袋、壁紙、延伸フィルム、ラフィア、海水脱塩フィルム、バッテリー、及びコネクター。
ＶＩ−１）食品パック及びラップ（柔軟な及び固形な）、ＢＯＰＰ，ＢＯＰＥＴ、ボトル。
ＶＩ−２）箱（かご）、旅行かばん、大型の収納箱、家庭用の箱、パレット、棚、トラック（ｔｒａｃｋｓ）、ねじ箱、パック及び缶のような収納システム。
ＶＩ−３）カートリッジ、シリンジ、医療用品、輸送のためのコンテナ、くずかご、及びくず箱、ごみ袋、ビン、ごみ入れ、ごみ箱のライナー（ｂｉｎ ｌｉｎｅｒｓ）、ホイ
ルのようなビン（ｗｈｅｅｌｙ ｂｉｎｓ）、コンテナ一般、水／使用済水／化学薬品／
ガス／オイル／ガソリン／軽油のためのタンク；タンクのライナー（ｔａｎｋ ｌｉｎｅ
ｒｓ）、箱、かご、バッテリーケース、トラフ、ピストン、眼病用用品、診察機器のような医療機器、及び薬剤ブリスターの梱包。
ＶＩＩ−１）押出被覆（印画紙、テトラパック（ｔｅｔｒａｐａｃｋ）、及びパイプ被覆）、あらゆる家庭用品（例えば、電気機器、魔法壜／衣料ハンガー）、プラグ、ワイヤー及びケーブルクランプ、ジッパー、クロージャー、鍵及びスナップ−クロージャーのような締結システム。
ＶＩＩ−２）運動及びフィットネス機器、体操マット、スキーブーツ、インライン−スケート、スキー、ビックフット（ｂｉｇ ｆｏｏｔ）、運動場（例えばテニスコート）の
ような余暇時間のための補助機器及び製品；ねじ蓋、ボトル及び缶の蓋及びストッパー。
ＶＩＩ−３）家具一般、発泡製品（クッション、衝撃吸収材）、フォーム、スポンジ、ふきん、マット、ガーデンチェアー、競技場シート、テーブル、ソファー、玩具、建築材料（板／フィギャア（ｆｉｇｕｒｅ）／ボール（ｂａｌｌ））、劇場、滑り台、及び遊び用乗物。
ＶＩＩ−４）光学及び磁気データ保存のための材料
ＶＩＩ−５）台所用品（食べるための、飲むための、料理するための、保存するための）
ＶＩＩ−６）ＣＤ類、カセット及びビデオテープの箱；ＤＶＤ電子製品、全ての種類のオフィス用品（ボールペン、印鑑及び印肉、マウス、棚、トラック（ｔｒａｃｋｓ））、あらゆる体積のボトル及び内容物（飲料、洗剤、香水を含む化粧品）、及び接着テープ。
ＶＩＩ−７）履物（靴、靴底）、靴の敷皮、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路板、及びディスプレーの技術。
ＶＩＩ−８）充填ポリマー（タルク、チョーク、チャイナクレー（カオリン）、珪灰石、顔料、カーボンブラック、ＴｉＯ2、雲母、ナノ組成物、ドロマイト、シリケート、ガ
ラス、アスベスト）の機器。
【０１４１】
したがって、本発明の他の態様は、上述したとおりの組成物を含む造形品、特にフィルム、繊維、形材、パイプ、ボトル、タンク又は容器に関する。
【０１４２】
フィルムが好ましい。フィルムは、吹込フィルム、キャストフィルムとして、又は押出
コーティングを介して調製され得る。とりわけ好ましいのは多層フィルムである。
【０１４３】
本発明の他の態様は、上述したとおりの組成物を含む成形品に関する。成形は、特には、射出、ブロー、圧縮、回転又はスラッシュ成形或いは押出しにより為される。
【０１４４】
本発明はまた、酸化、熱又は光により誘発される分解に対して有機材料を安定化する方法であって、該方法は少なくとも成分（ｉ）及び（ｉｉ）の混合物を前記材料中に配合するか又は適用することを含む方法にも関する。
【０１４５】
本発明の好ましい態様はまた、酸化、熱又は光により誘発される分解に対する有機材料のための安定剤、とりわけ加工安定剤（熱安定剤）としての成分（ｉ）及び（ｉｉ）の混合物の使用である。
【０１４６】
安定剤としての使用のための及び安定化の方法のための成分（ｉ）及び（ｉｉ）の好ましい混合物は、有機材料を含む組成物に対して記載されたものと同様である。
【０１４７】
以下の実施例は本発明をさらに例示する。部及びパーセンテージは重量に関する。
【実施例】
【０１４８】
以下に記載する実施例において使用した以下の型の安定化されていないポリエチレンを表１に要約した。
【表１】
2005538230.tif 000018
試験した種々の添加剤は、表２に記載したとおりの各々の供給者から受け取って使用した。
【表２】
2005538230.tif 000019
ａ）アルモスタット１８００（登録商標）は、ステアリルジエタノールアミンである。
ｂ）アトマー１６３（登録商標）は、式Ｖａ
【化１６】
2005538230.tif 000020
（式中、Ｒ6は、炭素原子数１３のアルキル及び炭素原子数１５のアルキルの混合物を表
し；及びＲ7及びＲ8は、−ＣＨ2ＣＨ2ＯＨを表す。）
で表される化合物である［Ｃ13／Ｃ15アルキルジエタノールアミン］。
ｃ）イルガノックスＥ２０１（登録商標）は、式Ｉ
【化１７】
2005538230.tif 000021
（式中、Ｒ1は、
【化１８】
2005538230.tif 000022
で表される化合物を表す。）
で表される化合物である［トコフェロール、例えばα−トコフェロール、β−トコフェロール、γ−トコフェロール、δ−トコフェロール及びそれらの混合物（ビタミンＥ）］。
ｄ）ＦＳ−０４２（登録商標）は、Ｎ，Ｎ−ジ（水素化牛脂）アミンの直接酸化により製造されたＮ，Ｎ−ジ（アルキル）−ヒドロキシルアミンである。
ｅ）イルガフォス１６８（登録商標）は、トリス（２，４−ジ−第三ブチルフェニル）ホスフィットである。
ｆ）イルガフォス３８（登録商標）は、ビス（２，４−ジ−第三ブチル−６−メチルフェニル）エチルホスフィットである。
ｇ）イルガフォス１２６（登録商標）は、ビス（２，４−ジ−第三ブチルフェニル）ペンタエリトリトールジホスフィットである。
ｈ）イルガフォスＰ−ＥＰＱ（登録商標）は、テトラキス（２，４−ジ−第三ブチルフェニル）４，４’−ビフェニレンジホスホナイトである。
ｉ）イルガノックス１０７６（登録商標）は、式ＡＯ−１
【化１９】
2005538230.tif 000023
で表される化合物である。
ｊ）イルガノックス１０１０（登録商標）は、式ＡＯ−２
【化２０】
2005538230.tif 000024
で表される化合物である。
ｋ）イルガノックス３７９０（登録商標）は、式ＡＯ−３
【化２１】
2005538230.tif 000025
で表される化合物である。
ｌ）イルガノックス３１１４（登録商標）は、式ＡＯ−４
【化２２】
2005538230.tif 000026
で表される化合物である。
ｍ）チマソルブ２０２０（登録商標）は、２６００ないし３４００の分子量を有する式ＨＡＬＳ−１
【化２３】
2005538230.tif 000027
で表されるブロックオリゴマーヒンダードアミン光安定剤である。チマソルブ２０２０（登録商標）の調製は、例えば米国特許第６，０４６，３０４号明細書の実施例１０に開示されている。
ｎ）チマソルブ１１９（登録商標）は、式ＨＡＬＳ−２
【化２４】
2005538230.tif 000028
（式中、
【化２５】
2005538230.tif 000029
を表す。）
で表される化合物である。
ｏ）チヌビン７８３（登録商標）は、双方ともにチバ  スペシャルティ  ケミカルズ社より販売されるチマソルブ９４４（登録商標）p)とチヌビン６２２（登録商標）q)の相乗混合物である。
ｐ）チマソルブ９４４（登録商標）は、式ＨＡＬＳ−４
【化２６】
2005538230.tif 000030
（式中、ｍは２ないし２００の範囲の数である。）
で表される化合物である。
ｑ）チヌビン６２２（登録商標）は、式ＨＡＬＳ−５
【化２７】
2005538230.tif 000031
（式中、ｍは、２ないし２００の範囲の数である。）
で表される化合物である。
試験試料は、以下のとおり調製した：各々の場合において異なった型のポリエチレン１００部を試験添加剤と共にドライブレンドした。このブレンドをその後、以下の表３に与えたとおりの温度にて、ベルストッフ（Ｂｅｒｓｔｏｆｆ）（登録商標）（ＺＳＫ  ２５，Ｌ／Ｄ＝４５）の二軸スクリュー押出し機中に押出した。押出し物を水浴に通して延伸することにより冷却し、そしてその後顆粒化した。この顆粒を繰り返して押出した。大抵は３又は５回の押出し後に、メルトインデックスを測定した（１９０℃／２．１６ｋｇにて）。すべての材料が同様の熱履歴を有するように、安定化されていない樹脂も押出し機
を通してまた加工した。３又は５回の押出し通過後、色彩の質及び分子量の変化の点で材料を評価した。
色彩の質を、ＡＳＴＭ１９２６−７０黄色度試験にしたがって顆粒について決定した黄色度指数（ＹＩ）の点から報告した。低ＹＩ値は脱色が殆どないことを示し、高ＹＩ値は試料の重大な脱色を示している。
分子量の変化は、Ｇｏｔｔｆｅｒｔ  ｍｅｌｔ  ｆｌｏｗ  ｉｎｄｅｘｅｒにおいて且つ以下の負荷で測定した、ＡＳＴＭ−Ｄ−１２３８−７０にしたがったメルトフローインデックス（ＭＦＩ）の点から報告した。ＭＦＩ測定の実験誤差は、１９０℃及び２．１６ｋｇ負荷において測定されたＭＦＩについて±０．０３であり、１９０℃及び５ｋｇ負荷において測定されたＭＦＩについて±０．０６であり、そして１９０℃及び１０ｋｇ負荷において測定されたＭＦＩについて±０．１であると判った。メルトインデックスの実質的な低下は乏しい安定性を示している。
低温衝撃特性は、ＡＳＴＭ  Ｄ３７６３にしたがって−４０℃にて試験した。試料は３．１７５ｍｍのプラークに回転成形した。この試験について、１０回の反復試験を行った。
【表３】
2005538230.tif 000032
【０１４９】
実施例１：複数押出しされたポリエチレン（ＰＥ−１）の安定化
ポリエチレンＰＥ−１粉体３．５ｋｇを試験添加剤と共にドライブレンドした。このブレンドをその後、最大２３０℃の温度にて、ベルストッフ（Ｂｅｒｓｔｏｆｆ）（登録商標）（ＺＳＫ  ２５，Ｌ／Ｄ＝４６）の二軸スクリュー押出し機中に押出した。押出し物を水浴に通して延伸することにより冷却し、そしてその後顆粒化した。この顆粒を繰り返して押出した。５回の押出し後に、メルトフローインデックス（ＭＦＩ）及び黄色度指数（ＹＩ）を測定した。結果を表４に要約した。
【表４】
2005538230.tif 000033
【表５】
2005538230.tif 000034
ａ）比較例。
ｂ）本発明にしたがった実施例。
【０１５０】
実施例２：複数押出しされたポリエチレン（ＰＥ−２）の安定化
ポリエチレンＰＥ−２粉体２．５ｋｇを試験添加剤と共にドライブレンドした。このブレンドをその後、最大２６０℃の温度にて、ベルストッフ（Ｂｅｒｓｔｏｆｆ）（登録商標）（ＺＳＫ  ２５，Ｌ／Ｄ＝４６）の二軸スクリュー押出し機中に押出した。押出し物を水浴に通して延伸することにより冷却し、そしてその後顆粒化した。この顆粒を繰り返して押出した。３回の押出し後に、メルトフローインデックス（ＭＦＩ）及び黄色度指数（ＹＩ）を測定した。結果を表５に要約した。
【表６】
2005538230.tif 000035
ａ）比較例。
ｂ）本発明にしたがった実施例。
【０１５１】
実施例３：複数押出しされたポリエチレン（ＰＥ−１−ＰＥ−４）の安定化
表６にしたがったポリエチレン粉体２ｋｇを試験添加剤と共にドライブレンドした。このブレンドをその後、最大２６０℃の温度にて、ベルストッフ（Ｂｅｒｓｔｏｆｆ）（登録商標）（ＺＳＫ  ２５，Ｌ／Ｄ＝４６）の二軸スクリュー押出し機中に押出した。押出し物を水浴に通して延伸することにより冷却し、そしてその後顆粒化した。この顆粒を繰り返して押出した。３回の押出し後に、メルトフローインデックス（ＭＦＩ）及び黄色度指数（ＹＩ）を測定した。結果を表６に要約した。
【表７】
2005538230.tif 000036
ａ）比較例。
ｂ）本発明にしたがった実施例。
【０１５２】
実施例４：ポリエチレン（ＰＥ−５）の回転成形
ポリエチレンＰＥ−５粉体５ｋｇを試験添加剤と共にドライブレンドした。このブレンドをその後、最大２６０℃の温度にて、ベルストッフ（Ｂｅｒｓｔｏｆｆ）（登録商標）（ＺＳＫ  ２５，Ｌ／Ｄ＝４６）の二軸スクリュー押出し機中に押出した。押出し物を水浴に通して延伸することにより冷却し、そしてその後顆粒化した。この顆粒をその後粉砕
した。ポリマーの粒径は３５０ないし５００μｍであった。
かなり大きな三次元固体の生成を可能にする実際の回転成形プロセスは、クラムシェル（Ｃｌａｍｓｈｅｌｌ）型回転成形ＦＳＰ  Ｍ２０中で行った。この機械中において、アームに取付けされ、及びプラスチック試料が充填される（射出重量１３７５ｇ）アルミニウム鋳造型は、熱気の循環を有するガスバーナーにより２８７．５℃まで１０分以上加熱し、そしてこの温度にて１６分間維持した。その後オーブンを開き、そして循環空気を用いて最初に７分間型を冷却し、その後水（霧）を用いて噴霧することにより７分間冷却し、そして最終的に循環空気を用いてさらに２分間冷却した。加熱及び冷却プロセス全体の間、互いに直角の２つの軸に取り付けた型を、分あたり６回転に維持された主軸速度及び回転比４．５：１にて回転させた。冷却後、型の蓋を開け、そして生じた中空品を取り出した。成形品の外面の黄色度指数（ＹＩ）を決定した。低ＹＩ値は試料が殆ど脱色しないことを示し、高ＹＩ値は試料の強い脱色を示す。脱色が少ないほど、より効果的な安定剤である。結果を表７に要約した。
【表８】
2005538230.tif 000037
ａ）比較例。
ｂ）本発明にしたがった実施例。
【０１５３】
実施例５：複数押出しされたポリエチレン（ＰＥ−１）の安定化
ポリエチレンＰＥ−１粉体３．５ｋｇを試験添加剤と共にドライブレンドした。このブレンドをその後、最大２３０℃の温度にて、ベルストッフ（Ｂｅｒｓｔｏｆｆ）（登録商標）（ＺＳＫ  ２５，Ｌ／Ｄ＝４６）の二軸スクリュー押出し機中に押出した。押出し物を水浴に通して延伸することにより冷却し、そしてその後顆粒化した。この顆粒を繰り返して押出した。５回の押出し後に、メルトフローインデックス（ＭＦＩ）及び黄色度指数（ＹＩ）を測定した。結果を表８に要約した。
【表９】
2005538230.tif 000038
ａ）比較例。
ｂ）本発明にしたがった実施例。
【国際調査報告】
2005538230.tif 000056
2005538230.tif 000057
2005538230.tif 000058